(57)【要約】【課題】唾液の分泌を良好にし、毎晩外す必要もなく耐久性があって、人の健康面からも甚だ好ましく使用感の良い義歯を提供する。【解決手段】合成樹脂製義歯床１の口腔粘膜接触部位において、２０μｍ厚以上、好ましくは３０μｍ厚以上の純金表層２が形成された義歯床とする。その合成樹脂製義歯床１の口腔粘膜接触部位において十分な厚みを有する純金表層２を形成させるにあたり、該義歯床１の口腔粘膜接触部位と同様の立体形状を有する導電性塗料硬化物より成る薄板体４の片面に、純金を含む電解液５から電析手段により純金を２０μｍ厚以上析出・付着させ、該薄板体４等を除去して得られる純金のみから成る同一形状の純金表層２をプライマー５を介して該合成樹脂製義歯床１の口腔粘膜接触部位に貼着（合着）させる。【選択図】図２
2017006603.tif 000002
【特許請求の範囲】
【請求項１】
合成樹脂製義歯床の口腔粘膜接触部位において、２０μｍ厚以上の純金表層が形成されて成ることを特徴とする義歯床。
【請求項２】
合成樹脂製義歯床の口腔粘膜接触部位において２０μｍ厚以上の純金表層を形成させるにあたり、該義歯床の口腔粘膜接触部位と同様の立体形状を有する導電性塗料硬化物より成る薄板体の片面に、純金を含む電解液から電析手段により純金を２０μｍ厚以上析出・付着させ、該薄板体等を除去して得られる純金のみから成る同一形状の純金薄板をプライマーを介して該合成樹脂製義歯床の口腔粘膜接触部位に貼着・一体化させることを特徴とする義歯床の製造法。
【発明の詳細な説明】
【技術分野】
【０００１】この発明は、人口歯と義歯床から成る有床義歯において、その義歯床に関する。
【背景技術】
【０００２】いわゆる義歯（入れ歯）は、合成樹脂（レジン）製の義歯床と人工歯から成る有床義歯が一般的であり、それには全体義歯と部分義歯があることは周知の通りである。このような在来の有床義歯は、いずれもポリメチルメタクリレート、通称アクリル樹脂等を主材料として形成されている。【０００３】これらの有床義歯は、ときには顎骨に埋入したインプラントに取り外し可能状に取り付けて使用される場合もある。
【発明の概要】
【発明が解決しようとする課題】
【０００４】実際に使われている義歯の義歯床は、事実上ほぼ全てが上記樹脂製のもので占められているのが現状である。その樹脂製義歯床の口腔粘膜接触部位は、いわゆるプラーグが付着してその温床となるため、使用者はその樹脂製の義歯を毎晩外して洗浄してから就寝することを余儀なくされており、しかもそれにより唾液の分泌が悪くなって口内環境が悪化しがちであり、これが口臭や様々な疾病を誘発させる原因になっていると言われている。【０００５】また上記樹脂は、成型性、靭性、人工歯との接合性などの物性に優れているため義歯床の材料として広く採用されているものであるが、その反面、残留する重合モノマーの溶出や生体との親和性等において難点もあり、取り外しや洗浄の繰り返し等によりその耐久性も損なわれ、そのため他の素材に置き換えたり鍍金する試みもあったが、これらはかかる難点を解消するには至らず、いずれも悉く挫折しているのが現状である。【０００６】本発明はかかる現状に則り、唾液の分泌を損なわず、毎晩外す必要もなく耐久性があって、人の健康面からも甚だ好ましく使用感の良い義歯を提供することを課題とする。
【課題を解決するための手段】
【０００７】本発明者は、上記課題を解決するためには口腔内粘膜に接する箇所を純金にすべきであることを発見したのであるが、実際に通常の鍍金技術でその箇所を鍍金することは甚だ困難であるばかりか、たとえ金を薄く積層できたにしても、金の純度を欠いたり厚みが不十分であったりすると、到底実用に耐えられるものにはなり得ないことが判明した。【０００８】そこで実用上有効なものとするために、合成樹脂製義歯床１の口腔粘膜接触部位において、２０μｍ厚以上、好ましくは３０μｍ厚以上の純金表層２が形成された義歯床とする。このような従来にない構成の義歯床にして、はじめて想像以上に大きな作用・効果を発揮する義歯となることが、実際に試作・着用を進めた結果、明らかとなった。ちなみに厚みが２０μｍに達しなかったり強度をカバーするために銅などの不純物が含まれていたりすると、いわゆる義歯としての実用性がないことも明らかとなった。【０００９】上記の「口腔粘膜接触部位」とは、図１に示すような上方より見た上顎用義歯における人工歯３とそのすぐ上位置の歯茎部１ａを除くほぼ全上面を指す。すなわちその部位は、上顎や頬の内側の口腔粘膜接触部位に該当する。また図２の断面図に示したように、純金表層２が形成されるのは上面のみでなく、その辺縁部の歯茎部に若干覆い被さるまで及ぶことが好ましい。【００１０】下顎用義歯の場合も同様に、歯茎の人工歯３に近い箇所を除く下方及びその辺縁部が該当部位となる。【００１１】ところで該当部位に２０μｍ厚以上、もしくは３０μｍ厚以上の純金（９９．９９％）層を積層するには、在来の鍍金技術や金箔貼り技術では無理である。そこで金を含む電解液に電極を作用させることにより純金が析出する現象を巧みに適用させれば、かかる難しい部位においても、所望する厚みの純金層を形成させることは十分可能であることが判明した。【００１２】すなわち、合成樹脂製義歯床１の口腔粘膜接触部位において十分な厚みを有する純金表層２を形成させるにあたり、該義歯床１の口腔粘膜接触部位と同様の立体形状を有する導電性塗料硬化物より成る薄板体４の片面に、純金を含む電解液５から電析手段により純金を２０μｍ厚以上析出・付着させ、該薄板体４等を除去して得られる純金のみから成る同一形状の純金表層２をプライマー５を介して該合成樹脂製義歯床１の口腔粘膜接触部位に貼着（合着）させるものとする。【００１３】上記の電析技術については、最近ドイツで開発されたゴールドエレクトロフォーミング（電析）システムを用いることにより、これを本発明に適用させることが実際に可能であることを確認できた。基本的には、電解液５の成分中に水溶性金化合物が含まれており、これに電極がセットされたメタルフレームを浸積して電荷を与えると、その表面に純金が積もるように析出してくる原理を応用する。【００１４】そこで本発明においては、上記メタルフレームに相当するものを導電性塗料硬化物より成る薄板体４として使用する。この導電性塗料としては、例えばシルバーラッカーと称する銀粉末の混合したラッカーがあり、これを石膏成型物等に塗布すると、乾燥・硬化後はその石膏表面の形状を反映した導電性の薄板体４が形成される。すなわち予め個々ユーザーの口腔内形状を計測して、しかるべき工程で得られる石膏６の該当する型面にシルバーラッカーを塗布・乾燥させて薄板体４を形成させる。【００１５】これに複数の電極を接続し、電解液５を用いて純金を電析すれば、純金表層２が積層された薄板体４とそのベースとなる石膏６とから成る一体物が得られる。【００１６】その一体物から薄板体４と石膏６を分離・除去すれば、当該義歯床口腔粘膜接触部位の立体形状を反映した２０μｍ厚以上の純金表層２が得られるから、これをその合成樹脂製義歯床１の該当する部位に貼着（合着）させるわけであるが、その接着性を強固なものにするために、市販のレジンピンクオペークのようなプライマー７を用いるものとする。
【発明の効果】
【００１７】本発明のように約３０μｍ厚もの純金層がレジンから成る義歯床の口腔粘膜接触部位に形成されていると、それは想像以上に多大な作用・効果を発揮する。先ず第一に、それは純度９９．９９％もの純金であっても甚だ長期の使用に耐えられるほど耐久性が増すということであり、それは独自の電析手段によってのみ可能となることである。【００１８】第二に、金の純度が甚だ高いから金の良好な生体親和性のみが生かされ、不純物金属等による有害金属イオンや樹脂中モノマー流出等の懸念がないと同時に、それによる材料の劣化が抑制されるから、義歯そのものの耐久性も増す。【００１９】第三に、人の健康や使用感のメリットが甚大であるということである。すなわち義歯床と口腔内粘膜との間には唾液の薄い膜が存在し、大気には気圧があるので空気が入り込まない限りそれは脱落することはないのであるが、義歯床の該当部位が純金で覆われていると、まぎれもなく唾液の分泌が潤沢となってそこが常に唾液で満たされた状態が維持されるから空気が入り込めず、吸盤効果により脱落することがない。にもかかわらず雑菌の増殖が抑えられ、プラーグの付着を防ぐので、就寝時に従来の入れ歯のようにいちいち外す必要性が無くなる。【００２０】このような唾液の作用・効果は既に何度も確認されているが、それは唾液そのものの分泌が良くなることと、口腔内における唾液の適度な流れが保たれることの両面があるものと考えられる。【００２１】唾液の分泌が良好であり、口腔内の乾燥がないことが健康維持や口臭及び疾病予防にきわめて大切であることは医学的にも公認されていることであるが、本発明はそれに大きく貢献できるものであり、また使用感の著しい好転により、精神面でのストレス等を大きく軽減できるなどの効果もある。
【発明を実施するための形態】
【００２２】作成した樹脂製義歯が口腔にぴったり合い、きちんと噛むことができるかを確認する「試適」を行った後の石膏模型を正確にトリミングおよびリリーフして後、シリコーン印象（型取り）材で複印象を行う。これを用いて超硬の石膏６で同様の模型を作るが、その内側表面に電極としての先端が露出するような導線８を約４本が埋め込まれるようにし、反対側は電源に接続されるようにする。これにシルバーラッカーを塗布し、乾燥させて、導電性の薄板体４を石膏６の内側表面に積層させる。その上にアンモニアや亜硝酸塩等とともに金を含む電解液５を満たし、導線８に電源を入れて荷電し金が約３０μｍ厚に達するまで析出させる。
【００２３】こうして更に３０μｍ厚の純金表層２が積層されたら、メルト入りの超音波洗浄器で石膏６を溶かした後、硝酸液の中で乾燥シルバーラッカーの薄板体４を分離する。さらに残存するシルバーラッカーはサンドプラスターを使用して除去し、アルシサンドを塗布する。
【００２４】このようにして得られた純金表層２を合成樹脂製義歯床１の該当する部位に合着させるにあたり、サンドプラスト処理されたゴールド表面に素早くシアン液を塗布して後、通常のレジンピンクオペークから成るプライマー７を薄く塗布して貼着する。ちなみにこのようにして得られた純金表層２は１６０〜１８０Ｈｖの硬度があるため、従来の純金板に比べて合着時の収縮がきわめて小さく、得られた義歯は甚だ強固で耐久性があり、使用感も良いことが判明した。なお本発明はかかる例に限定されるものでないことは言うまでもない。
【産業上の利用可能性】
【００２５】本発明の効果は甚だ意義のあるものであってニーズも大きく、実施の構築も現実的なものであるから、産業上の利用可能性は十分にある。
【図面の簡単な説明】
【００２６】
【図１】本発明に係る上顎用義歯の平面図
【図２】同上顎用義歯の臼歯部における断面図
【図３】本発明の電析時を示す断面図
【符号の説明】
【００２７】  １……合成樹脂製義歯床        １ａ……歯茎部        ２……純金表層
３……人工歯        ４……導電性薄板体        ５……電解液
６……石膏        ７……プライマー        ８……導線
【図１】
2017006603.tif 000003
【図２】
2017006603.tif 000004
【図３】
2017006603.tif 000005